2000 g 의 단량체 혼합물 이 반응기 에 공급 되 면 , 반응기 를 실온 까지 냉각 시킴 으로써 반응 을 중단 시켰 다 . 이어서 , 잔류 압력 을 해제 시키 고 , 반응기 를 배기 시키 고 , 이어서 온도 를 다시 80 ℃ 로 만들 었 다 . 이어서 , VDF 를 20 bar 의 압력 까지 오토클레이브 내 로 공급 하 고 , 개시제 로서 0 . 14 g 의 암모늄 퍼 설 페이트 ( APS ) 를 도입 하 였 다 . VDF 를 총 500 g 까지 연속 공급 함 으로써 압력 을 20 bar 의 세트 - 포인트 에서 유지 하 였 다 . 이어서 , 반응기 를 냉각 시키 고 , 배기 시키 고 , 라텍스 를 회수 하 였 다 . 라텍스 를 황산알루미늄 으로 처리 하 여 응고 를 수행 하 고 , 이렇게 형성 된 응고 물 을 수성 상 으로부터 분리 하 고 , 탈 염수 로 세척 하 고 , 대류 오븐 내 에서 90 ℃ 에서 16 시간 동안 건조 시켰 다 . 이렇게 수득 된 중합체 의 특성 화 데이터 를 표 1 에 요약 하 였 다 .